(57)【要約】【課題】強度と光学的な透明性の両方に優れた薄型導光板用アクリルシート又はフィルムを提供する。【解決手段】メタクリル酸メチル単位を50質量％以上含むアクリル(共)重合体(A)と可塑剤(B)からなる厚み2mm以下の薄型導光板用アクリルシート又はフィルム1であって、アクリルシート又はフィルム1の端面(I)4から光を入射させ端面(O)5から出射した光(光路長21cm)の輝度が、同条件で測定した可塑剤(B)を含まない以外は上記と同じアクリルシート又はフィルムの輝度を100％としたときに、90％以上であり、かつ破断伸度が10％以上である薄型導光板用アクリルシート又はフィルム；このアクリルシート又はフィルムの両面又は片面に凹凸形状を付与した導光板；並びにこの導光板を組み込んだバックライトユニット。【選択図】図１
2009302034.tif 000002
【特許請求の範囲】
【請求項１】
メタクリル酸メチル単位を５０質量％以上含むアクリル（共）重合体（Ａ）と可塑剤（Ｂ）からなる、厚み２ｍｍ以下の薄型導光板用アクリルシート又はフィルムであって、
可塑剤（Ｂ）を含まない以外は上記アクリルシート又はフィルムと同じアクリルシート又はフィルムの２１ｃｍ光路長の輝度を１００％としたときに、可塑剤（Ｂ）を含むアクリルシート又はフィルムの輝度が９０％以上であり、かつ、
破断伸度が１０％以上であることを特徴とする薄型導光板用アクリルシート又はフィルム。
【請求項２】
請求項１記載のアクリルシート又はフィルムの両面又は片面に、凹凸形状を付与した導光板。
【請求項３】
請求項２記載の導光板を組み込んだバックライトユニット。
【発明の詳細な説明】
【技術分野】
【０００１】
本発明は、例えば、液晶表示装置のエッジライト式導光板、携帯電話キーパッド用の導光板、照明装置の薄型導光板など、各種の薄型導光板として用いるのに最適なアクリルシート又はフィルムに関する。
【背景技術】
【０００２】
近年、消費電力低減のために、液晶表示装置の一次光源として蛍光ランプなどの線状または棒状のものに代えて、発光ダイオード（ＬＥＤ）等の点状のものが広く利用されて来ている。ＬＥＤは小寸法にすることが可能であり、ＬＥＤを用いて構成される面光源装置には更なる薄型化が要請されている。また、液晶表示装置の使用分野の拡大につれて、小型の液晶表示装置では面光源装置の更なる薄型化が要請されている。
【０００３】
また、導光板に用いられる材料には、光の吸収、散乱、反射などによる透過損失ができるだけ少ないことが望まれる。このような点から、高い光線透過率を有するアクリル樹脂からなるアクリルシート、特にポリメチルメタクリレートからなるキャストシートが用いられている。
【０００４】
しかし、薄型化の要請に従ってアクリルシートの厚みを薄くすると、導光板の製造工程において、シートが各工程を通過する時や所定サイズへのスリット時の割れ、打ち抜き時の割れ、表面に凹凸形状を付与する際の割れや欠けなどが生じる場合があり、脆さに起因する強度不足が指摘されている。
【０００５】
そこで、アクリルシートの強度を改善する目的で、コアシェル型のゴム粒子をアクリル樹脂に添加する方法がある。しかし、このようなゴム粒子を添加すると光の散乱現象により樹脂内部に白濁現象が観察され、輝度が著しく低下してしまう。
【０００６】
また、可塑剤をアクリル樹脂に添加して物性を改善する方法もある。例えば、シートを作製する際の重合時の密度ゆらぎに起因する光の散乱を抑えるために、少量の可塑剤を添加する方法が提案されている（特許文献１参照）。また例えば、釘打ち込み時のクラックを防止するために、アセチルトリブチルシトレートなどの可塑剤を添加する方法が提案されている（特許文献２参照）。
【０００７】
また、高分子量の樹脂を用いることで、導光板への形状付与後の剥離時の割れを改善する方法も提案されている（特許文献３参照）。
【特許文献１】特開２００３−２８７６２６号公報
【特許文献２】特開平１１−９２６１５号公報
【特許文献３】特開２００７−２７６４１７号公報
【発明の開示】
【発明が解決しようとする課題】
【０００８】
しかし、特許文献１記載の方法の可塑剤使用量では、導光板を薄型化した場合の強度がまだ十分でない。特許文献３記載の方法も同様に強度が不十分である。また、特許文献２記載の方法では、十分な強度を発現する為にはアセチルトリブチルシトレートを大量に添加する必要があり、その結果輝度の低下を招いてしまう。
【０００９】
本発明は、このような課題を解決するためになされたものである。すなわち、本発明の目的は、強度と光学的な透明性の両方に優れた薄型導光板用アクリルシート又はフィルムを提供することにある。
【課題を解決するための手段】
【００１０】
本発明は、メタクリル酸メチル単位を５０質量％以上含むアクリル（共）重合体（Ａ）と可塑剤（Ｂ）からなる、厚み２ｍｍ以下の薄型導光板用アクリルシート又はフィルムであって、
可塑剤（Ｂ）を含まない以外は上記アクリルシート又はフィルムと同じアクリルシート又はフィルムの２１ｃｍ光路長の輝度を１００％としたときに、可塑剤（Ｂ）を含むアクリルシート又はフィルムの輝度が９０％以上であり、かつ、
破断伸度が１０％以上であることを特徴とする薄型導光板用アクリルシート又はフィルムである。
【００１１】
また本発明は、上記アクリルシート又はフィルムの両面又は片面に、凹凸形状を付与した導光板である。
【００１２】
さらに本発明は、上記導光板を組み込んだバックライトユニットである。
【発明の効果】
【００１３】
本発明のアクリルシート又はフィルムは、強度と光学的な透明性の両方に優れているので、製造工程での問題が生じ難く、薄型化が要求される用途の導光板として優れた性能を示す。
【００１４】
本発明の導光板及びバックライトユニットは、導光板を構成するアクリルシート又はフィルムが強度と光学的な透明性の両方に優れているので、製造工程での問題が生じ難く、かつ薄型導光板として優れた性能を示す。
【発明を実施するための最良の形態】
【００１５】
［アクリル（共）重合体（Ａ）］
本発明において、アクリル（共）重合体（Ａ）は、メタクリル酸メチル単位を５０質量部以上含む（共）重合体である。ここで「（共）重合体」とは、単独重合体又は共重合体を意味する。すなわち、アクリル（共）重合体（Ａ）が単独重合体の場合はポリメタクリル酸メチルであり、共重合体の場合はメタクリル酸メチルとメタクリル酸メチル以外の単量体との共重合体である。メタクリル酸メチル以外の単量体の具体例としては、アクリル酸メチル、（メタ）アクリル酸エチル、（メタ）アクリル酸ブチル、（メタ）アクリル酸シクロヘキシル、（メタ）アクリル酸フェニル、（メタ）アクリル酸ベンジル、（メタ）アクリル酸２−エチルヘキシル、（メタ）アクリル酸２−ヒドロキシエチル等のメタクリル酸メチル以外の（メタ）アクリル酸エステルが挙げられる。ここで、「（メタ）アクリル酸エステル」とは、アクリル酸エステル又はメタクリル酸エステルを意味する。
【００１６】
アクリル（共）重合体（Ａ）としては、特に、メタクリル酸メチル５０〜１００質量％と、アクリル酸メチル５０〜０質量％からなる（共）重合体が、耐光性に優れるので好ましい。
【００１７】
［可塑剤（Ｂ）］
可塑剤（Ｂ）の種類及び添加量に関しては特に制限は無く、アクリルシート又はフィルムが特定の輝度と特定の破断伸度を示すように適宜選定すればよい。
【００１８】
本発明における特定の輝度は、次の通りである。まず、本発明のアクリル（共）重合体（Ａ）と可塑剤（Ｂ）からなるアクリルシート又はフィルム、及び、可塑剤（Ｂ）を含まない点を除けば上記アクリルシート又はフィルムと同じアクリルシート又はフィルムについて、２１ｃｍ光路長の輝度を同一条件で測定する。そして本発明においては、可塑剤（Ｂ）を含まないアクリルシート又はフィルムの輝度を基準（１００％）として、可塑剤（Ｂ）を含むアクリルシート又はフィルムの輝度が９０％以上となることが必要である。この値が９０％以上となる可塑剤（Ｂ）は、光の散乱や吸収が少ないものであり、導光板用途に好適であることが分かる。一方、この値が９０％未満となる可塑剤は、光の散乱や吸収が多いものであり、導光板用途には適さない。より高い輝度を得るためには、この値が９５％以上となることが好ましい。
【００１９】
本発明における特定の破断伸度は、次の通りである。本発明のアクリル（共）重合体（Ａ）と可塑剤（Ｂ）からなるアクリルシート又はフィルムについて、ＪＩＳ  Ｋ７１２７に準拠して破断伸度を測定する。この破断伸度は、１０％以上であり、好ましくは１５％以上、より好ましくは２０％以上である。破断伸度がこの範囲内であれば、薄型導光板の製造工程において、アクリルシート又はフィルムが各工程を通過する時、所定サイズへのスリット時、切り抜き時、凹凸形状付与時などにおけるシート又はフィルムの割れや欠けを良好に防ぐことができる。
【００２０】
可塑剤（Ｂ）は、以上の輝度と破断伸度を示す範囲内で使用される。可塑剤（Ｂ）の好適な具体例としては、フタル酸ジブチル、フタル酸ジイソブチルなどのフタル酸系可塑剤、ポリエステル系可塑剤が挙げられる。可塑剤（Ｂ）の含有量は、アクリル（共）重合体（Ａ）と可塑剤（Ｂ）の合計１００質量％を基準として、好ましくは５〜６０質量％、より好ましくは１１〜３０質量％、特に好ましくは１３〜２５質量％である。これら範囲の下限値は、破断伸度向上の点で意義がある。また、上限値は、輝度向上、及び、ブリードアウトや耐熱性低下の防止の点で意義がある。また、上述した可塑剤の好適な種類と含有量を選択することは、アクリルシート又はフィルムの強度と輝度を両立する点で特に好ましい。
【００２１】
［アクリルシート又はフィルムの厚さ］
本発明において、アクリルシート又はフィルムの厚さは、２ｍｍ以下であり、好ましくは０.０５〜２ｍｍ、より好ましくは０.０５〜１ｍｍである。本発明においては、このような薄いアクリルシート又はフィルムであっても、輝度をほとんど低下させること無く、強度を向上することができる。なお、本発明よりも厚いアクリルシート又はフィルムは十分な強度があるので、可塑剤を添加して強度を改善する必要が無い。
【００２２】
［アクリルシート又はフィルムの製造方法］
本発明のアクリルシート又はフィルムは、例えば、Ｔダイなどを用いた溶融押出法、注型重合法、溶液流延法などによって製造できる。
【００２３】
アクリルシート又はフィルムを注型重合法で製造する場合は、例えば、メタクリル酸メチル単位を５０質量部以上含む単量体と可塑剤（Ｂ）を混合して注型重合してもよいし、あるいは、この単量体とこの単量体の重合物とからなるシロップに可塑剤（Ｂ）を混合し、注型重合してもよい。この重合に使用する開始剤としては、例えば、アゾ系開始剤、パーオキサイド系開始剤が挙げられる。また、シロップは、単量体に重合物を溶解して調製したものでもよいし、単量体を一部重合して調製したものでもよい。
【００２４】
アクリルシート又はフィルムをＴダイなどを用いた溶融押出法で製造する場合は、例えば、スプレードライ法（噴霧乾燥法）によって乳化重合後の水分を加熱揮散させた微粒状の樹脂に対して可塑剤（Ｂ）を添加してもよいし、あるいは、押出成形時にフィーダーなどから直接可塑剤（Ｂ）を注入してもよい。また、メタクリル酸メチル単位を５０質量部以上含む単量体を懸濁重合する際に可塑剤（Ｂ）を添加してもよい。
【００２５】
これらの中でも、押出成形時の可塑剤揮散が少なく、押出成型機への食い込みが良好である点から、懸濁重合する際に可塑剤（Ｂ）を添加することが好ましい。
【００２６】
＜助剤＞
本発明においては、アクリルシート又はフィルムの輝度を損なわない範囲内で、助剤を添加することができる。助剤の具体例としては、滑剤、抗菌剤、防カビ剤、光安定剤、紫外線吸収剤、ブルーイング剤、帯電防止剤、熱安定剤が挙げられる。助剤は、例えば、ヘンシェルミキサー等の混合器で予備的に混合して、押出機でペレット状にして成形できる。
【００２７】
＜アクリルシート又はフィルムの輝度＞
可塑剤（Ｂ）を含まない以外は本発明のアクリルシート又はフィルムと同じアクリルシート又はフィルムの２１ｃｍ光路長の輝度を１００％としたとき、可塑剤（Ｂ）を含む本発明のアクリルシート又はフィルムの輝度は９０％以上である。この輝度は、アクリルシート又はフィルムの端面（Ｉ）から光を入射させ、この端面（Ｉ）に対向する端面（Ｏ）から出射した光の輝度を意味する。
【００２８】
図１は、輝度を測定する際の光の進行方法に沿った模式的断面図である。この図に示すように、アクリルシート又はフィルム１の両面を反射シート２で覆い、光源３を端面（Ｉ）４側に載置し、端面（Ｉ）４から光を入射させて端面（Ｏ）５から出射した光の輝度を測定する。
【００２９】
本発明において、輝度を測定する際の端面（Ｉ）４から端面（Ｏ）５までの距離（光路長）は２１ｃｍである。一般に、携帯電話やゲーム機などの小型ディスプレイに用いられる導光板の長さは５ｃｍ以上が好ましく、さらに大きな画面に用いられる場合は１０ｃｍ以上がより好ましく、２０ｃｍ以上が特に好ましい。ただし、そのような２０ｃｍ以上の長光路で使用される導光板では、わずかな光の吸収、散乱、反射などによる透過損失の差が大きな輝度差となる。すなわち、本発明において輝度を測定する際の光路長を２１ｃｍとするのは、とりわけ長光路で使用される導光板用途に好適なアクリルシート又はフィルムを提供する為である。
【００３０】
さらに、本発明のアクリルシート又はフィルムは厚みが薄くかつ強度に優れるので、連続的に製造することができる。製造したアクリルシート又はフィルムは、紙管やプラスチックコア等のロールに巻いた状態にしてもよいし、あるいは、一枚ずつ所定のサイズに切り抜き又は打ち抜いた状態にしてもよい。特に、転写型を用いて表面凹凸構造を有する導光板を生産する場合は、連続的に効率よく安価に生産する点から、ロール状に巻いた状態とすることが好ましい。
【００３１】
［導光板］
本発明の導光板は、本発明のアクリルシート又はフィルムの両面又は片面に、凹凸形状を付与した薄型導光板である。
【００３２】
凹凸形状を付与する方法としては、例えば、表面に凹凸形状を有する転写用型部材を用いて熱プレスする方法、アクリルシート又はフィルム表面に光硬化性樹脂組成物を塗布し、光硬化性樹脂組成物に転写用型部材の転写面の凹凸形状を転写する方法がある。また、印刷によってドット形状を付与しても良い。これら凹凸形状を付与する方法は、単独で使用しても、組み合わせて使用しても良い。
【００３３】
導光板の凹凸形状は、具体的には、マット構造、ドット形状、プリズム列配列構造などである。本発明のアクリルシート又はフィルムは割れが少ないので、連続的にこれら形状を付与することができ、生産性良く導光板を製造できる。
【００３４】
本発明の導光板は、例えば、優れた透光特性をもつ薄型の面発光装置（面光源）及び優れた画像特性をもつ表示装置の導光板として使用できる。特に、薄膜化の要請を満たす導光板なので、例えば、対角線長さ１４.１インチ以下の薄型液晶表示装置のエッジライト用導光板として好適に使用できる。
【００３５】
［バックライトユニット］
本発明のバックライトユニットは、本発明の導光板を組み込んだことを特徴とするものであり、それ以外の構成は従来のバックライトユニットと同様のものを使用できる。例えば、導光板の側面（入射面）に光源（複数のＬＥＤ等）を配設し、導光板の下面側には必要に応じて反射シートを積層するなどして、本発明の導光板を組み込んだバックライトユニットを作製すればよい。
【実施例】
【００３６】
以下、実施例により本発明を具体的に説明するが、本発明はこれらに限定されない。以下の記載において「部」は「質量部」を意味する。また、略号は以下のとおりである。
【００３７】
メタクリル酸メチル              ＭＭＡ
アクリル酸メチル                ＭＡ
メタクリル酸ｎ−ブチル          ｎＢＭＡ
フタル酸ジブチル                ＤＢＰ
フタル酸ジイソノニル            ＤＩＮＰ
アセチルクエン酸トリブチル      ＡＴＢＣ
＜実施例１＞
重量平均分子量２２００００のＭＭＡ重合物１２部、ＭＭＡ単量体６５部、重合開始剤としてｔ−ヘキシルパーオキシピバレート０.２８部、及び、可塑剤（Ｂ）としてＤＢＰ２３部を３０分間攪拌し、重合性混合物を調製した。
【００３８】
縦３００ｍｍ、横３００ｍｍのＳＵＳ３０４板とガラス板を、ポリ塩化ビニル製ガスケットを介して１.２ｍｍ間隔で相対させて鋳型を形成し、そこに脱気後の重合性混合物を注入し、鋳型を８０℃の水浴中で３０分、次いで１３０℃の空気炉で３０分加熱して、重合性混合物を重合させた。その後、室温まで冷却し、型枠を脱枠して、厚さ約１ｍｍのアクリルシートを得た。
【００３９】
＜実施例２＞
ＭＭＡ重合物の量を１２部、ＭＭＡ単量体の量を７１部、重合開始剤の量を０.３１部、ＤＢＰの量を１７部に変更したこと以外は、実施例１と同様にして厚さ約１ｍｍのアクリルシートを得た。
【００４０】
＜実施例３＞
可塑剤（Ｂ）として、ＤＢＰ２３部の代わりに、ポリエステル系可塑剤（大日本インキ(株)製、商品名ポリサイザーＷ２３０−Ｓ）２３部を使用したこと以外は、実施例１と同様にして厚さ約１ｍｍのアクリルシートを得た。
【００４１】
＜実施例４＞
可塑剤（Ｂ）として、ＤＢＰ１７部の代わりに、ポリエステル系可塑剤（大日本インキ(株)製、商品名ポリサイザーＷ２３０−Ｓ）１７部を使用したこと以外は、実施例２と同様にして厚さ約１ｍｍのアクリルシートを得た。
【００４２】
＜実施例５＞
（アニオン系高分子化合物水溶液の製造）
攪拌機を備えた重合装置に、メタクリル酸２−スルホエチルナトリウム５８部、メタクリル酸カリウム水溶液（メタクリル酸カリウム分３０部）３１部及びメタクリル酸メチル１１部からなる単量体混合物と、脱イオン水９００部を加えて攪拌溶解させた。その後、窒素雰囲気下で混合物を攪拌しながら６０℃まで昇温し、６時間攪拌しつつ６０℃に保持してアニオン系高分子化合物水溶液を得た。この際、温度が５０℃に到達した後、重合開始剤として過硫酸アンモニウム０.１質量部を添加し、更に別に計量したメタクリル酸メチル１１質量部を７５分間かけて上記反応系に連続的に滴下した。
【００４３】
（アクリルフィルムの製造）
ＭＭＡ９９部及びＭＡ１部からなる単量体混合物１００部のうちの７５部、可塑剤（Ｂ）としてＤＢＰ２５部、重合開始剤として２,２'−アゾビスイソブチロニトリル０.１部、及び、連鎖移動剤としてｎ−オクチルメルカプタン０.１５部を混合し、重合性混合物を調製した。
【００４４】
また、別の容器に脱イオン水２００部を入れ、分散剤として前記アニオン系高分子化合物水溶液１部、分散助剤として硫酸ナトリウム０.３部を加えて攪拌溶解して、脱イオン水混合物を得た。
【００４５】
次いで、この脱イオン水混合物を、前記単量体混合物を収容した重合装置内に投入し、窒素置換しながら５００ｒｐｍで１５分間攪拌した。その後、８０℃に加温して重合を開始させ、重合発熱によって系内の温度が極大値を示す重合ピークが発現した後、９５℃、３０分間の熱処理を行い、重合を完結させて、ビーズ状重合体を得た。
【００４６】
このビーズ状重合体を、２００〜２４０℃に加熱した２軸押出機（東芝機械(株)製ＴＥＭ−３５Ｂ）に供給、混練してペレットを得た。このペレットを７０℃で一昼夜乾燥した後、１２ｃｍのＴダイを取り付けた２５ｍｍΦ短軸押出機に供給して、押出機温度２００〜２４０℃、Ｔダイ温度２４０℃、冷却ロール温度５０℃の条件で製膜を行い、厚さ３５０μｍのアクリルフィルムを得た。
【００４７】
＜実施例６＞
単量体混合物としてＭＭＡ６０部及びｎＢＭＡ４０部からなる単量体混合物１００部のうちの８５部を使用し、可塑剤（Ｂ）としてＤＩＮＰ１５部を使用したこと以外は、実施例５と同様にして厚さ３５０μｍのアクリルフィルムを得た。
【００４８】
＜比較例１＞
ＭＭＡ重合物の量を１４部、ＭＭＡ単量体の量を７７部、重合開始剤の量を０.３４部、ＤＢＰの量を９部に変更したこと以外は、実施例１と同様にして厚さ約１ｍｍのアクリルシートを得た。
【００４９】
＜比較例２＞
可塑剤（Ｂ）として、ＤＢＰ１７部の代わりに、ＡＴＢＣ１７部を使用したこと以外は、実施例２と同様にして厚さ約１ｍｍのアクリルシートを得た。
【００５０】
＜比較例３＞
ＭＭＡ重合物の量を１５部、ＭＭＡ単量体の量を８５部、重合開始剤の量を０.３７部に変更し、かつ可塑剤（Ｂ）を使用しなかったこと以外は、実施例１と同様にして厚さ約１ｍｍのアクリルシートを得た。
【００５１】
＜比較例４＞
単量体混合物としてＭＭＡ９９部及びＭＡ１部からなる量体混合物１００部を使用し、可塑剤（Ｂ）を使用せず、かつ冷却ロール温度を９０℃に変更したこと以外は、実施例５と同様にして厚さ３５０μｍのアクリルフィルムを作製した。
【００５２】
＜比較例５＞
単量体混合物としてＭＭＡ６０部及びｎＢＭＡ４０部からなる単量体混合物１００部を使用し、可塑剤（Ｂ）を使用せず、かつ冷却ロール温度を９０℃に変更したこと以外は、実施例６と同様にして厚さ３５０μｍのアクリルフィルムを作製した。
【００５３】
以上の各実施例及び各比較例のシート又はフィルムに対して、以下の特性評価を行なった。その結果を表１（実施例１〜４及び比較例１〜３）、表２（実施例５及び比較例４）、表３（実施例６及び比較例５）に示す。
【００５４】
［全光線透過率及びヘーズ］
アクリルシート又はフィルムを５ｃｍ角に切り抜いてサンプルとし、(株)村上色彩技術研究所製の測定器（ＨＲ−１００）を用いて、サンプルの全光線透過率及びヘーズを測定した。ここで、全光線透過率についてはＪＩＳ  Ｋ７３６１−１に準拠し、ヘーズについてはＪＩＳ  Ｋ７１３６に準拠した。
【００５５】
［ＹＩ］
アクリルシート又はフィルムを５ｃｍ角に切り抜いてサンプルとし、ＪＩＳ  Ｋ７１０５に準拠して、日本電色工業(株)製の測定器（ＳＥ２０００）を用いて、サンプルのＹＩ（イエローインデックス）を測定した。
【００５６】
［輝度］
図１に示した輝度測定法を実施した。具体的には、まず光源３として厚み４５０μｍのＬＥＤランプ（日亜化学製ＮＳＣＷ３３５）２０個を設置した基盤上に、反射シート２（(株)麗光製）を１枚載置し、その上にアクリルシート又はフィルム１のサンプルを載置した。サンプルのサイズは、厚さ１ｍｍのアクリルシート（実施例１〜４及び比較例１〜３）の場合は１２×２１ｃｍとし、厚さ３５０μｍのアクリルフィルム（実施例５〜６及び比較例４〜５）の場合は５ｃｍ×２１ｃｍとした。サンプルの載置位置は、サンプルの２１ｃｍ辺の一方の端面（Ｉ）４が光源３側になるよう載置して、測定すべき端面（Ｉ）４から端面（Ｏ）５までの距離（光路長）が２１ｃｍとなるようにした。さらに、前記と同じ反射シート２をアクリルシート又はフィルム１の上に載置して、上下の両面を反射シートで覆った。そして、非光源側の端面（Ｏ）５から出射した光の輝度・色度を、端面（Ｏ）５から１ｍの位置に輝度計（コニカミノルタ社製ＣＳ−１００Ａ）を設置して測定し、可塑剤を含まない場合のシート又はフィルムの輝度を１００％として、各例の輝度の比率（％）を算出した。
【００５７】
［破断伸度］
アクリルシート又はフィルムを１.５×１０ｃｍの短冊状に切り抜いてサンプルとし、ＪＩＳ  Ｋ７１２７に準拠して、５０ｍｍ／分の条件で５回引張試験を行った。引張試験においてシートが破断した時点の伸度の平均値を、破断伸度とした。
【００５８】
【表１】
2009302034.tif 000003
【００５９】
【表２】
2009302034.tif 000004
【００６０】
【表３】
2009302034.tif 000005
【産業上の利用可能性】
【００６１】
本発明のアクリルシート又はフィルムは、薄型導光板の用途に使用されるものである。特に、優れた外観、透明性、強度の点から、導光板の薄型化が要求されている用途に最適である。具体的には、例えば、液晶ディスプレイ、フラットパネルディスプレイ、プラズマディスプレイ、携帯電話の薄型導光板、各種家具などの照明用の薄型導光板などの用途が挙げられる。
【図面の簡単な説明】
【００６２】
【図１】輝度を測定する際の光の進行方法に沿った模式的断面図である。
【符号の説明】
【００６３】
１  アクリルシート又はフィルム
２  反射シート
３  光源
４  端面（Ｉ）
５  端面（Ｏ）
【図１】
2009302034.tif 000006